(57)【要約】本開示の一態様におけるフロー電池は、リチウムイオンおよび第１酸化還元物質を含む第１液体と、前記第１液体に接触している第１電極と、前記第１電極の対極として機能する第２電極と、前記第１電極と前記第２電極とを互いに隔離するように構成された隔離部と、第１収容部と、前記第１電極と前記第１収容部との間で前記第１液体を循環させるように構成された第１循環機構と、を備え、前記第１液体は非水性であり、かつ前記第１循環機構は、磁気駆動型ポンプを具備する。
2019225050.tif 000002
【特許請求の範囲】
【請求項１】
リチウムイオンおよび第１酸化還元物質を含む第１液体と、
前記第１液体に接触している第１電極と、
前記第１電極の対極として機能する第２電極と、
前記第１電極と前記第２電極とを互いに隔離するように構成された隔離部と、
第１収容部と、
前記第１電極と前記第１収容部との間で前記第１液体を循環させるように構成された第１循環機構と、
を備え、
前記第１液体は非水性であり、かつ
前記第１循環機構は、磁気駆動型ポンプを具備する、
フロー電池。
【請求項２】
前記磁気駆動型ポンプは、ケーシングおよびインペラを具備し、
前記ケーシングの内面は、リチウムと非反応性の樹脂から形成されており、かつ
前記インペラの表面は、前記リチウムと非反応性の樹脂から形成されている、
請求項１に記載のフロー電池。
【請求項３】
前記リチウムと非反応性の樹脂が、ポリオレフィン系樹脂である、
請求項２に記載のフロー電池。
【請求項４】
前記ポリオレフィン系樹脂が、ポリエチレンおよびポリプロピレンからなる群より選ばれる少なくとも１つである、
請求項３に記載のフロー電池。
【請求項５】
前記リチウムと非反応性の樹脂は、ポリエチレンおよびポリプロピレンからなる群より選ばれる少なくとも１つを含む、
請求項２に記載のフロー電池。
【請求項６】
前記第１酸化還元物質は、芳香族化合物である、請求項１から５のいずれか１項に記載のフロー電池。
【請求項７】
前記第１液体に、リチウムを吸蔵および放出する性質を有する第１活物質が浸漬されている、
請求項１から６のいずれか１項に記載のフロー電池。
【請求項８】
前記第１収容部に、前記第１活物質と前記第１液体が収容されている、
請求項７のいずれか１項に記載のフロー電池。
【請求項９】
前記第１酸化還元物質が、充電メディエータと放電メディエータからなり、
前記充電メディエータの平衡電位は前記第１活物質の平衡電位より低く、かつ
前記放電メディエータの平衡電位は前記第１活物質の平衡電位より高い、
請求項７または８に記載のフロー電池。
【請求項１０】
前記第１液体にはリチウムが溶解され、
充電時においては、前記充電メディエータは前記第１電極上において還元され、かつ、前記第１電極上において還元された前記充電メディエータは前記第１活物質により酸化されるとともに前記第１活物質は前記リチウムを吸蔵し、かつ
放電時においては、前記リチウムを吸蔵した前記第１活物質は前記放電メディエータを還元するとともに前記第１活物質は前記リチウムを放出し、かつ、前記第１活物質により還元された前記放電メディエータは前記第１電極上において酸化される、
請求項９に記載のフロー電池。
【請求項１１】
前記充電時において、前記放電メディエータは前記第１電極上において還元され、かつ
前記放電時において、前記充電メディエータは前記第１電極上において酸化される、
請求項１０に記載のフロー電池。
【請求項１２】
前記充電メディエータは、フェナントレン、ビフェニル、ｏ−ターフェニル、トリフェニレン、アントラセン、アセナフテン、アセナフチレン、およびフルオランテンからなる群より選ばれる少なくとも１つである、
請求項９から１１のいずれか１項に記載のフロー電池。
【請求項１３】
前記放電メディエータは、２，２’−ビピリジル、ｔｒａｎｓ−スチルベン、２，４’−ビピリジル、２，３’−ビピリジル、ｃｉｓ−スチルベン、プロピオフェノン、ブチロフェノン、バレロフェノン、エチレンジアミン、ベンジル、およびテトラフェニルシクロペンタジエノンからなる群より選ばれる少なくとも１つである、
請求項９から１２のいずれか１項に記載のフロー電池。
【請求項１４】
前記第１液体は、エーテル溶液である、
請求項１から１３のいずれか１項に記載のフロー電池。
【請求項１５】
前記第１活物質は、黒鉛を含む、
請求項７から１４のいずれか１項に記載のフロー電池。
【請求項１６】
第２酸化還元物質を含む第２液体と、
前記第２液体に浸漬されている第２活物質と、
をさらに備え、
前記第２電極は前記第２液体に接触されており、
前記隔離部は、前記第１電極を前記第２電極から隔離しており、
前記隔離部は、前記第１液体を前記第２液体から隔離しており、
前記第２酸化還元物質は前記第２電極上において酸化または還元され、かつ
前記第２酸化還元物質は前記第２活物質により酸化または還元される、
請求項１から１５のいずれか１項に記載のフロー電池。
【請求項１７】
前記第２液体にはリチウムが溶解され、
前記第２活物質は前記リチウムを吸蔵および放出する性質を有し、
充電時においては、前記第２酸化還元物質は前記第２電極上において酸化され、かつ、前記第２電極上において酸化された前記第２酸化還元物質は前記第２活物質により還元されるとともに前記第２活物質は前記リチウムを放出し、かつ
放電時においては、前記第２酸化還元物質は前記第２電極上において還元され、かつ、前記第２電極上において還元された前記第２酸化還元物質は前記第２活物質により酸化されるとともに前記第２活物質は前記リチウムを吸蔵する、
請求項１６に記載のフロー電池。
【請求項１８】
前記第２酸化還元物質はテトラチアフルバレンである、
請求項１６または１７に記載のフロー電池。
【請求項１９】
前記第２活物質はリン酸鉄リチウムを含む、
請求項１６から１８のいずれか１項に記載のフロー電池。
【請求項２０】
前記第２液体と、前記第２電極と、前記第２活物質とを収容する第２収容部と、
前記第２電極と前記第２収容部との間で前記第２液体を循環させるように構成された第２循環機構と、
を備え、
前記第２収容部における前記第２活物質および前記第２液体のお互いの接触により、前記第２酸化還元物質は前記第２活物質により酸化または還元される、
請求項１６から１９のいずれか１項に記載のフロー電池。
【発明の詳細な説明】
【技術分野】
【０００１】
本開示は、フロー電池に関する。
【背景技術】
【０００２】
特許文献１には、金属粒子からなる固体状負極活物質粒子と非水系溶媒とを含むスラリー状の負極液を用いたレドックスフロー電池が、開示されている。【０００３】
非特許文献１、特許文献２には、非水系溶媒を固体状の負極活物質と収容する収容部と電極の間をチューブポンプを用いて循環させたレドックスフロー電池が、開示されている。
【先行技術文献】
【特許文献】
【０００４】
【特許文献１】特許第５４１７４４１号公報
【特許文献２】国際公開第２０１６／２０８１２３号
【非特許文献】
【０００５】
【非特許文献１】Jia et al. Sci. Adv. 2015; 27 November 2015
【発明の概要】
【発明が解決しようとする課題】
【０００６】
従来技術においては、高いエネルギー密度と高い信頼性を両立するフロー電池の実現が望まれる。
【課題を解決するための手段】
【０００７】
本開示の一態様は、リチウムイオンおよび第１酸化還元物質を含む第１液体と、前記第１液体に接触している第１電極と、前記第１電極の対極として機能する第２電極と、前記第１電極と前記第２電極とを互いに隔離するように構成された隔離部と、第１収容部と、前記第１電極と前記第１収容部との間で前記第１液体を循環させるように構成された第１循環機構と、を備え、前記第１液体は非水性であり、かつ前記第１循環機構は、磁気駆動型ポンプを具備する、フロー電池を提供する。
【発明の効果】
【０００８】
本開示によれば、高いエネルギー密度と高い信頼性を両立するフロー電池を実現できる。
【図面の簡単な説明】
【０００９】
【図１】図１は、実施形態１におけるフロー電池のブロック図である。
【図２】図２は、実施形態１におけるフロー電池の模式図である。
【図３】図３は、実施形態２におけるフロー電池のブロック図である。
【図４】図４は、実施形態３におけるフロー電池の模式図である。
【図５】図５は、実施形態１におけるフロー電池に含まれる磁気浮上型ポンプの部分拡大図である。
【発明を実施するための形態】
【００１０】
本開示は、以下の各項目に記載のフロー電池を含む。
［項目１］
本開示の項目１に係るフロー電池は、
リチウムイオンおよび第１酸化還元物質を含む第１液体と、
前記第１液体に接触している第１電極と、
前記第１電極の対極として機能する第２電極と、
前記第１電極と前記第２電極とを互いに隔離するように構成された隔離部と、
第１収容部と、
前記第１電極と前記第１収容部との間で前記第１液体を循環させるように構成された第１循環機構と、
を備え、
前記第１液体は非水性であり、
前記第１循環機構は、磁気駆動型ポンプを具備する。
本開示によれば、高いエネルギー密度と高い信頼性を両立するフロー電池を実現できる。また、本開示のフロー電池によれば、高い放電電位と高いエネルギー密度と長いサイクル寿命とを有するフロー電池を実現できる。
［項目２］
項目１に記載のフロー電池において、前記磁気駆動型ポンプは、ケーシングおよびインペラを具備し、前記ケーシングの内面は、リチウムと非反応性の樹脂から形成されており、かつ前記インペラの表面は、前記リチウムと非反応性の樹脂から形成されていてもよい。
［項目３］
項目２に記載のフロー電池において、前記リチウムと非反応性の樹脂が、ポリオレフィン系樹脂であってもよい。
［項目４］
項目３に記載のフロー電池において、前記ポリオレフィン系樹脂が、ポリエチレンおよびポリプロピレンからなる群より選ばれる少なくとも１つであってもよい。
［項目５］
項目２に記載のフロー電池において、前記リチウムと非反応性の樹脂は、ポリエチレンおよびポリプロピレンからなる群より選ばれる少なくとも１つを含んでいてもよい。
［項目６］
項目１から５のいずれかに記載のフロー電池において、
前記第１酸化還元物質は、芳香族化合物であってもよい。
［項目７］
項目１から６のいずれかに記載のフロー電池において、
前記第１液体に、リチウムを吸蔵および放出する性質を有する第１活物質が浸漬されてもよい。
［項目８］
項目７に記載のフロー電池において、
前記第１収容部に、前記第１活物質と前記第１液体が収容されていてもよい。
［項目９］
項目７から８のいずれかに記載のフロー電池において、
前記第１酸化還元物質が、充電メディエータと放電メディエータからなり、
前記充電メディエータの平衡電位は前記第１活物質の平衡電位より低く、かつ
前記放電メディエータの平衡電位は前記第１活物質の平衡電位より高くてもよい。
［項目１０］
項目９に記載のフロー電池において、
前記第１液体にはリチウムが溶解され、
充電時においては、前記充電メディエータは前記第１電極上において還元され、かつ、前記第１電極上において還元された前記充電メディエータは前記第１活物質により酸化されるとともに前記第１活物質は前記リチウムを吸蔵し、かつ
放電時においては、前記リチウムを吸蔵した前記第１活物質は前記放電メディエータを還元するとともに前記第１活物質は前記リチウムを放出し、かつ、前記第１活物質により還元された前記放電メディエータは前記第１電極上において酸化されてもよい。
［項目１１］
項目１０に記載のフロー電池において、
前記充電時において、前記放電メディエータは前記第１電極上において還元され、かつ
前記放電時において、前記充電メディエータは前記第１電極上において酸化されてもよい。
［項目１２］
項目９から１１のいずれかに記載のフロー電池において、
前記充電メディエータは、フェナントレン、ビフェニル、ｏ−ターフェニル、トリフェニレン、アントラセン、アセナフテン、アセナフチレン、およびフルオランテンからなる群より選ばれる少なくとも１つであってもよい。
［項目１３］
項目９から１２のいずれかに記載のフロー電池において、
前記放電メディエータは、２，２’−ビピリジル、ｔｒａｎｓ−スチルベン、２，４’−ビピリジル、２，３’−ビピリジル、ｃｉｓ−スチルベン、プロピオフェノン、ブチロフェノン、バレロフェノン、エチレンジアミン、ベンジル、およびテトラフェニルシクロペンタジエノンからなる群より選ばれる少なくとも１つであってもよい。
［項目１４］
項目１から１３のいずれかに記載のフロー電池において、
前記第１液体は、エーテル溶液であってもよい。
［項目１５］
項目７から１４のいずれかに記載のフロー電池において、
前記第１活物質は、黒鉛を含んでいてもよい。
［項目１６］
項目１から１５のいずれかに記載のフロー電池において、
第２酸化還元物質を含む第２液体と、
前記第２液体に浸漬される第２活物質と、
をさらに備え、
前記第２電極は前記第２液体に浸漬されており、
前記隔離部は、前記第１電極を前記第２電極から隔離しており、
前記隔離部は、前記第１液体を前記第２液体から隔離しており、
前記第２酸化還元物質は前記第２電極上において酸化または還元され、かつ
前記第２酸化還元物質は前記第２活物質により酸化または還元されてもよい。
［項目１７］
項目１６に記載のフロー電池において、
前記第２液体にはリチウムが溶解され、
前記第２活物質は前記リチウムを吸蔵および放出する性質を有する物質であり、
充電時においては、前記第２酸化還元物質は前記第２電極上において酸化され、かつ、前記第２電極上において酸化された前記第２酸化還元物質は前記第２活物質により還元されるとともに前記第２活物質は前記リチウムを放出し、かつ
放電時においては、前記第２酸化還元物質は前記第２電極上において還元され、かつ、前記第２電極上において還元された前記第２酸化還元物質は前記第２活物質により酸化されるとともに前記第２活物質は前記リチウムを吸蔵してもよい。
［項目１８］
項目１６または１７に記載のフロー電池において、
前記第２酸化還元物質はテトラチアフルバレンであってもよい。
［項目１９］
項目１６から１８のいずれかに記載のフロー電池において、
前記第２活物質はリン酸鉄リチウムを含んでいてもよい。
［項目２０］
項目１６から１９のいずれかに記載のフロー電池において、
前記第２液体と、前記第２電極と、前記第２活物質とを収容する第２収容部と、
前記第２電極と前記第２収容部との間で前記第２液体を循環させるように構成された第２循環機構と、
を備え、
前記第２収容部における前記第２活物質および前記第２液体のお互いの接触により、前記第２酸化還元物質は前記第２活物質により酸化または還元されてもよい。
【００１１】
以下、本開示の実施形態が、図面を参照しながら、説明される。
【００１２】
（実施形態１）
図１は、実施形態１におけるフロー電池１０００の概略構成を例示的に示すブロック図である。
【００１３】
実施形態１におけるフロー電池１０００は、第１液体１１０と、第１電極２１０と、第１活物質３１０と、を備える。
【００１４】
第１液体１１０は、第１酸化還元物質である充電メディエータ１１１と放電メディエータ１１２とが溶解した非水性の液体である。
【００１５】
第１電極２１０は、第１液体１１０に接触している電極である。
【００１６】
第１活物質３１０は、第１液体１１０に浸漬される活物質である。
【００１７】
充電メディエータ１１１の平衡電位は、第１活物質３１０の平衡電位より低い。
【００１８】
放電メディエータ１１２の平衡電位は、第１活物質３１０の平衡電位より高い。
【００１９】
第１循環機構５１０は、磁気駆動型ポンプを具備する。磁気駆動型ポンプは、第１電極２１０と第１活物質３１０との間で、第１液体１１０を循環させ、第１液体１１０に接する部分がリチウムと非反応性の樹脂から構成されることが望ましい。リチウムと非反応性とは、リチウムと化学的に反応せず、リチウムの状態を変化させないことを意味する。リチウムと非反応性の樹脂は、ポリオレフィン系樹脂であってもよい。ポリオレフィン系樹脂が、ポリエチレン、およびポリプロピレンからなる群より選ばれる１種以上を含んでいてもよい。
【００２０】
以上の構成によれば、高いエネルギー密度と長いサイクル寿命と高い信頼性を両立したフロー電池を実現できる。
【００２１】
すなわち、以上の構成によれば、活物質を利用しながら、活物質そのものは循環させない構成のフロー電池を実現できる。このため、第１活物質３１０として、例えば、充放電反応に高容量な粉末活物質を、使用できる。これにより、高いエネルギー密度および高い容量を実現できる。
【００２２】
磁気駆動型ポンプは、マグネット駆動であるため、密閉容器内でインペラを回転させることが可能である。その結果、磁気駆動型ポンプは、シールレス駆動が可能となる。また、第１液体１１０に接する部分が、第１酸化還元物質であるメディエータを溶解した第１液体１１０と非反応性の樹脂で構成可能なため、磁気駆動型ポンプは、第１液体１１０との接触による膨潤または反応による劣化を抑制でき、信頼性が高い。
【００２３】
また、以上の構成によれば、第１液体とポンプを構成する樹脂とが接触し反応による第１液体の劣化や樹脂劣化による液漏れが抑制される。したがって、サイクル寿命が長く、信頼性の高いフロー電池を実現できる。
【００２４】
また、以上の構成によれば、第１活物質３１０として平衡電位（Ｖ ｖｓ．Ｌｉ／Ｌｉ+）が比較的低い活物質を用いることで、放電メディエータ１１２として、平衡電位（Ｖ ｖｓ．Ｌｉ／Ｌｉ+）が比較的低い物質を用いることができる。第１活物質３１０として用いる平衡電位が比較的低い物質は、例えば、黒鉛であってもよい。放電メディエータ１１２として用いる平衡電位が比較的低い物質は、例えば、芳香族化合物であってもよい。芳香族化合物は、例えば、縮合芳香族化合物であってもよい。これにより、より電位の低いフロー電池の負極を実現できる。このため、高い電池電圧を有するフロー電池を実現できる。
【００２５】
なお、実施形態１におけるフロー電池１０００においては、第１液体１１０には、リチウムが溶解されてもよい。
【００２６】
第１活物質３１０は、リチウムを吸蔵および放出する性質を有する物質であってもよい。
【００２７】
フロー電池１０００の充電時には、フロー電池１０００の外部から第１電極２１０に電子が供給される。フロー電池１０００の充電時においては、充電メディエータ１１１は第１電極２１０上において還元される。さらに、フロー電池１０００の充電時においては、第１電極２１０上において還元された充電メディエータ１１１は第１活物質３１０により酸化されるとともに第１活物質３１０はリチウムを吸蔵してもよい。
【００２８】
フロー電池１０００の放電時には、第１電極２１０からフロー電池１０００の外部に電子が放出される。フロー電池１０００の放電時においては、リチウムを吸蔵した第１活物質３１０は放電メディエータ１１２を還元するとともに第１活物質３１０はリチウムを放出する。さらに、フロー電池１０００の放電時においては、第１活物質３１０により還元された放電メディエータ１１２は第１電極２１０上において酸化されてもよい。
【００２９】
以上の構成によれば、第１活物質３１０として、例えば、リチウムおよび／またはリチウムイオンを可逆的に吸蔵および放出する性質を有する活物質を使用できる。これにより、第１活物質３１０の材料設計が、より容易となる。また、より高い容量を実現できる。
【００３０】
また、実施形態１におけるフロー電池１０００の充電時においては、放電メディエータ１１２は第１電極２１０上において還元されてもよい。
【００３１】
また、放電時においては、充電メディエータ１１１は第１電極２１０上において酸化されてもよい。
【００３２】
以上の構成によれば、より高いエネルギー密度およびより高い容量を実現できる。すなわち、充電時において放電メディエータ１１２を第１電極２１０上において還元することで、放電時において第１電極２１０上において酸化される放電メディエータ１１２の量を、増加させることができる。さらに、放電時において充電メディエータ１１１を第１電極２１０上において酸化することで、充電時において第１電極２１０上において還元される充電メディエータ１１１の量を、増加させることができる。これにより、充放電の容量を増加させることができる。
【００３３】
例えば、第１液体１１０が第１電極２１０に接触することにより、充電メディエータ１１１と放電メディエータ１１２とは、第１電極２１０上において、酸化または還元される。
【００３４】
例えば、第１液体１１０が第１活物質３１０に接触することにより、第１活物質３１０による放電メディエータ１１２の還元反応が生じる、または、第１活物質３１０による充電メディエータ１１１の酸化反応が生じる。
【００３５】
また、実施形態１におけるフロー電池１０００においては、充電メディエータ１１１と放電メディエータ１１２とは、芳香族化合物であってもよく、縮合芳香族化合物であってもよい。
【００３６】
芳香族化合物が溶解した第１液体１１０では、溶媒に溶けている芳香族化合物（すなわち、溶媒と溶媒和した芳香族化合物）がリチウムから電子を受け取って、その電子を溶媒和電子として芳香族化合物が包含する。
【００３７】
以上の構成によれば、電位的に卑な性質を有する充電メディエータ１１１および放電メディエータ１１２を実現できる。芳香族化合物を含む溶液は、リチウムを溶解する能力を有する。芳香族化合物を含む溶液は、例えば、エーテル溶液であってもよい。言い換えれば、第１液体は非水性である。リチウムは、電子を離して、カチオンとなり易い。このため、溶液中の芳香族化合物に電子を渡して、カチオンとなり、当該溶液に溶解する。このとき、電子を受け取った芳香族化合物は電子と溶媒和する。電子と溶媒和することで、芳香族化合物は、アニオンとして振る舞う。このため、芳香族化合物を含む溶液そのものがイオン伝導性を有する。ここで、芳香族化合物を含む溶液中には、Ｌｉカチオンと電子が当量存在する。このため、芳香族化合物を含む溶液自体には、還元性の強い性質、言い換えれば、電位的に卑な性質を持たせることができる。
【００３８】
例えば、芳香族化合物が溶解した第１液体１１０にリチウムと反応しない電極を浸漬し、リチウム金属との電位を測定すれば、かなり卑な電位が観測される。観測される電位は、芳香族化合物と電子の溶媒和の程度、すなわち、芳香族化合物の種類によって、決定される。卑な電位を生じる芳香族化合物としては、フェナントレン、ビフェニル、ｏ−ターフェニル、トリフェニレン、アントラセン、アセナフテン、アセナフチレン、フルオランテン、１，１０−フェナントロリン、２，２’−ビピリジル、ベンゾフェノン、ｔｒａｎｓ−スチルベン、４，４’−ビピリジル、３，３’−ビピリジル、２，４’−ビピリジル、２，３’−ビピリジル、ｃｉｓ−スチルベン、アセトフェノン、プロピオフェノン、ブチロフェノン、バレロフェノン、ベンジル、テトラフェニルシクロペンタジエノンなどが挙げられる。また、卑な電位を生じる化合物として、エチレンジアミンなどのアミン化合物も挙げられる。
【００３９】
また、実施形態１におけるフロー電池１０００においては、充電メディエータ１１１は、フェナントレン、ビフェニル、ｏ−ターフェニル、トリフェニレン、アントラセン、アセナフテン、アセナフチレン、フルオランテン、からなる群より選ばれる少なくとも１つであってもよい。
【００４０】
以上の構成によれば、電位的に卑な性質を有する充電メディエータ１１１を実現できる。より具体的には、例えば、黒鉛などの特定の第１活物質３１０の電位（Ｖ ｖｓ．Ｌｉ／Ｌｉ+）よりも卑な電位（Ｖ ｖｓ．Ｌｉ／Ｌｉ+）を示す充電メディエータを実現できる。
【００４１】
また、実施形態１におけるフロー電池１０００においては、放電メディエータ１１２は、１，１０−フェナントロリン、２，２’−ビピリジル、ベンゾフェノン、ｔｒａｎｓ−スチルベン、４，４’−ビピリジル、３，３’−ビピリジル、２，４’−ビピリジル、２，３’−ビピリジル、ｃｉｓ−スチルベン、アセトフェノン、プロピオフェノン、ブチロフェノン、バレロフェノン、エチレンジアミン、ベンジル、テトラフェニルシクロペンタジエノン、からなる群より選ばれる少なくとも１つであってもよい。
【００４２】
以上の構成によれば、電位的に貴な性質を有する放電メディエータ１１２を実現できる。より具体的には、特定の第１活物質３１０の電位（Ｖ ｖｓ．Ｌｉ／Ｌｉ+）よりも貴な電位（Ｖ ｖｓ．Ｌｉ／Ｌｉ+）を示す放電メディエータ１１２を実現できる。第１活物質３１０は、例えば、黒鉛であってもよい。
【００４３】
また、実施形態１におけるフロー電池１０００においては、放電メディエータ１１２は、２，２’−ビピリジル、ｔｒａｎｓ−スチルベン、２，４’−ビピリジル、２，３’−ビピリジル、ｃｉｓ−スチルベン、プロピオフェノン、ブチロフェノン、バレロフェノン、エチレンジアミン、ベンジル、テトラフェニルシクロペンタジエノン、からなる群より選ばれる少なくとも１つであってもよい。
【００４４】
以上の構成によれば、電位的に貴な性質を有する放電メディエータ１１２を実現できる。より具体的には、特定の第１活物質３１０の電位（Ｖ ｖｓ．Ｌｉ／Ｌｉ+）よりも貴な電位（Ｖ ｖｓ．Ｌｉ／Ｌｉ+）を示す放電メディエータ１１２を実現できる。第１活物質３１０は、例えば、黒鉛であってもよい。さらに、放電メディエータ１１２の平衡電位（Ｖ ｖｓ．Ｌｉ／Ｌｉ+）を比較的低くできる。これにより、より電位の低いフロー電池の負極を実現できる。このため、高い電池電圧を有するフロー電池を実現できる。
【００４５】
また、実施形態１におけるフロー電池１０００においては、第１液体１１０は、エーテル溶液であってもよい。
【００４６】
以上の構成によれば、第１液体１１０として、充電メディエータ１１１および放電メディエータ１１２を含んだ電解液を実現できる。すなわち、充電メディエータ１１１および放電メディエータ１１２の溶媒が電子導電性を持たないエーテル溶液であるため、当該エーテル溶液自体が電解液としての性質を有することができる。
【００４７】
エーテルとしては、テトラヒドロフラン（ＴＨＦ）、２−メチルテトラヒドロフラン（２ＭｅＴＨＦ）、ジメトキシエタン（ＤＭＥ）、１，３−ジオキサン（１，３ＤＯ）、４−メチル−１，３−ジオキサン（４Ｍｅ１，３ＤＯ）、などが用いられうる。
【００４８】
また、実施形態１におけるフロー電池１０００においては、第１活物質３１０は、黒鉛を含んでもよい。
【００４９】
以上の構成によれば、第１活物質３１０の平衡電位（Ｖ ｖｓ．Ｌｉ／Ｌｉ+）を比較的低くできる。このため、放電メディエータ１１２として、平衡電位（Ｖ ｖｓ．Ｌｉ／Ｌｉ+）が比較的低い物質を用いることができる。放電メディエータ１１２として用いる平衡電位が比較的低い物質は、例えば、縮合芳香族化合物であってもよい。これにより、より電位の低いフロー電池の負極を実現できる。このため、高い電池電圧（放電電圧）を有するフロー電池を実現できる。
【００５０】
なお、実施形態１においては、第１活物質３１０として、リチウムを吸蔵した黒鉛、すなわち、充電時に生成される黒鉛層間化合物の組成は、Ｃ24Ｌｉ、Ｃ18Ｌｉ、Ｃ12Ｌｉ、Ｃ6Ｌｉ、のうちの少なくとも１つであってもよい。
【００５１】
第１活物質３１０として、黒鉛を用いた場合、リチウムと反応して完全に還元されて充電される。すなわち、黒鉛は、リチウムを吸蔵してＣ6Ｌｉとなる。このとき、このＣ6Ｌｉの電位は、０．１５Ｖｖｓ．Ｌｉ／Ｌｉ+程度である。このため、Ｃ6Ｌｉの電位より卑な電位を示す芳香族化合物を充電用メディエータとして使用し、Ｃ6Ｌｉの電位より貴な電位を示す芳香族化合物を放電用メディエータとして使用すれば、メディエータ型の負極を構成することができる。
【００５２】
表１、表２、および表３は、充電メディエータ１１１として用いられうる縮合芳香族化合物を含む芳香族化合物の電位の測定結果を示す。
【００５３】
【表１】
2019225050.tif 000003
【００５４】
【表２】
2019225050.tif 000004
【００５５】
【表３】
2019225050.tif 000005
【００５６】
表４、表５、および表６は、放電メディエータ１１２として用いられうる縮合芳香族化合物を含む芳香族化合物、およびアミン化合物の電位の測定結果を示す。
【００５７】
【表４】
2019225050.tif 000006
【００５８】
【表５】
2019225050.tif 000007
【００５９】
【表６】
2019225050.tif 000008
【００６０】
２×２ｃｍの銅箔をポリプロピレン製微多孔性セパレータで包んだものの全体を、多量のリチウム金属箔で包んだ。次いで、銅箔とリチウム金属にタブを取り付けた。その後、これに、ラミネート外装を取り付けた。これに、表１から表６に示される各モル濃度（ｍｏｌ／Ｌ）で各種化合物を溶かした２ＭｅＴＨＦを注液した後、ラミネート外装を熱融着して密閉した。以上により、化合物ごとに電位測定用セルを作製した。表１から表６には、この電位測定用セルを用いてリチウム金属基準で測定された電位（Ｖｖｓ．Ｌｉ／Ｌｉ+）が示されている。なお、この測定ではエーテルとして２ＭｅＴＨＦを使用したが、他のエーテルも同様に使用可能である。
【００６１】
充電メディエータを０．１ｍｏｌ／Ｌの濃度で溶解した２ＭｅＴＨＦ溶液に、Ｌｉ金属を溶解した。この溶液に、黒鉛を４日間浸漬した。この後、黒鉛（黒色）がＣ6Ｌｉ（金色）に変化したことが、色変化で確認された。また、放電メディエータを０．１ｍｏｌ／Ｌの濃度で溶解した２ＭｅＴＨＦ溶液に、Ｃ6Ｌｉを４日間浸漬した。この後、Ｃ6Ｌｉ（金色）が黒鉛（黒色）に変化したことが、色変化で確認された。この金色から黒色への変化を目視で観察し、表４に記載された各種化合物のＬｉが離脱する反応速度について、相対的に評価した。
【００６２】
また、表１および表４には、各種化合物を溶かした２ＭｅＴＨＦに、Ｃ6Ｌｉおよびリチウム金属を浸漬した場合の変化が示されている。
【００６３】
表１および表４に示されるように、充電メディエータ１１１の場合と放電メディエータ１１２の場合のいずれも、リチウム金属は溶解して、それぞれの溶液は着色する。
【００６４】
表１に示されるように、充電メディエータ１１１の場合では、Ｃ6Ｌｉ中のＬｉを溶解させる能力がないことがわかる。
【００６５】
一方、表４に示されるように、放電メディエータ１１２の場合では、Ｃ6Ｌｉ中のＬｉを溶解させる能力があることが分かる。
【００６６】
この能力差は、これらのリチウム金属溶液の電位とＣ6Ｌｉの電位との差から、説明できる。すなわち、Ｃ6Ｌｉの電位（約０．１５Ｖｖｓ．Ｌｉ／Ｌｉ+）より貴なものは、Ｃ6Ｌｉ中のＬｉを溶解させる能力がある。一方で、Ｃ6Ｌｉの電位（約０．１５Ｖｖｓ．Ｌｉ／Ｌｉ+）より卑なものは、Ｃ6Ｌｉ中のＬｉを溶解させる能力がない。
【００６７】
したがって、Ｃ6Ｌｉより電位が卑なものを充電メディエータ１１１として使用できる。また、Ｃ6Ｌｉより電位が貴なものを放電メディエータ１１２として使用できる。
【００６８】
なお、芳香族化合物としては、第１活物質３１０との電位差が少ないほうが、充放電エネルギー効率により優れる。したがって、第１活物質３１０として黒鉛を用いる場合には、充電メディエータ１１１としては、フェナントレン、トリフェニレンまたはビフェニルを用いてもよい。また、放電メディエータ１１２としては、ｔｒａｎｓ−スチルベン、ブチロフェノン、バレロフェノンまたはエチレンジアミンを用いてもよい。これにより、充放電エネルギー効率をより高めることができる。
【００６９】
なお、エーテルとしては、黒鉛にＬｉイオンとともに共挿入されないエーテルを用いてもよい。これにより、黒鉛にエーテルが共挿入されず、容量密度をより向上できる。
【００７０】
なお、第１活物質３１０として、粉末状の活物質が用いられてもよい。第１活物質３１０を加工無しの粉末状態でタンクに充填する場合には、製造を簡便化でき、かつ、製造コストを低減できる。
【００７１】
また、第１活物質３１０として、ペレット状の活物質が用いられてもよい。ペレット状の活物質は、例えば、粉末をペレット成型した状態の活物質であってもよい。第１活物質３１０をペレット状でタンクに充填する場合には、製造を簡便化でき、かつ、製造コストを低減できる。
【００７２】
また、第１活物質３１０として、公知のバインダーによりペレット状に固められた活物質が用いられてもよい。バインダーは、例えば、ポリフッ化ビニリデン、ポリプロピレン、ポリエチレン、ポリイミド、などが挙げられる。
【００７３】
なお、第１活物質３１０は、第１液体１１０に不溶性の物質であってもよい。これにより、第１液体１１０とともに充電メディエータ１１１と放電メディエータ１１２とを循環させるが、第１活物質３１０を循環させない構成のフロー電池を実現できる。
【００７４】
なお、実施形態１におけるフロー電池１０００においては、第１電極２１０は負極であり、かつ、第２電極２２０は正極であってもよい。
【００７５】
なお、第２電極２２０として、相対的に電位の低い電極を用いれば、第１電極２１０は、正極にもなりうる。
【００７６】
すなわち、第１電極２１０は正極であり、かつ、第２電極２２０は負極であってもよい。
【００７７】
第１電極２１０は、充電メディエータ１１１と放電メディエータ１１２の反応場として作用する表面を有する電極であってもよい。
【００７８】
この場合、第１電極２１０として、第１液体１１０に対して安定な材料が用いられうる。さらに、第１電極２１０として、電極反応である電気化学反応に対して安定な材料が用いられうる。例えば、第１電極２１０として、金属、カーボン、など、が用いられうる。金属は、例えば、ステンレス鋼、鉄、銅、ニッケル、などであってもよい。
【００７９】
第１電極２１０は、その表面積を増大させた構造を有するものであってもよい。表面積を増大させた構造を有するものは、例えば、メッシュ、不織布、表面粗化処理板、焼結多孔体、などであってもよい。これによれば、第１電極２１０の比表面積が大きくなる。これにより、充電メディエータ１１１と放電メディエータ１１２の酸化反応または還元反応を、より進行し易くできる。
【００８０】
第２電極２２０は、集電体と、集電体上に設けられた活物質と、を備える構成であってもよい。これにより、例えば、高容量な活物質を用いることができる。第２電極２２０の活物質としては、リチウムイオンを可逆に吸蔵および放出する特性を有する化合物が用いられうる。
【００８１】
また、第２電極２２０は、リチウム金属であってもよい。第２電極２２０として、リチウム金属を用いた場合、金属正極としての溶解析出の制御が容易となり、かつ、高容量を実現できる。
【００８２】
なお、実施形態１におけるフロー電池１０００は、隔離部４００をさらに備えてもよい。
【００８３】
隔離部４００は、第１電極２１０および第１液体１１０と第２電極２２０との間を隔離する。
【００８４】
隔離部４００は、公知の二次電池に用いられるような、微多孔膜および／または多孔体であってもよい。
【００８５】
また、隔離部４００は、ガラス繊維を不織布に織り込んだガラスペーパーなどの多孔膜であってもよい。
【００８６】
また、隔離部４００は、リチウムイオン伝導性などのイオン伝導性を有する隔膜であってもよい。例えば、隔離部４００は、イオン交換樹脂膜、または、固体電解質膜、などであってもよい。イオン交換樹脂膜は、例えば、カチオン交換膜、アニオン交換膜などであってもよい。
【００８７】
なお、実施形態１におけるフロー電池１０００は、第１循環機構５１０をさらに備えてもよい。
【００８８】
第１循環機構５１０は、第１電極２１０と第１活物質３１０との間で、第１液体１１０を循環させる機構である。
【００８９】
以上の構成によれば、第１液体１１０とともに充電メディエータ１１１および放電メディエータ１１２を、第１電極２１０と第１活物質３１０との間で、循環させることができる。これにより、各材料間の酸化反応および還元反応を、より効率的に行うことができる。
【００９０】
第１循環機構５１０は、例えば、磁気駆動型ポンプ以外に、配管、タンク、バルブ、などを備える機構であってもよい。
【００９１】
第１循環機構５１０の具体的な例は、後述される。
【００９２】
＜充放電プロセスの説明＞
実施形態１におけるフロー電池１０００の充放電プロセスが、以下に、説明される。
【００９３】
なお、具体的に、下記の構成である動作例が例示されながら、充放電プロセスが説明される。
【００９４】
すなわち、本動作例では、第１電極２１０は、負極であり、ステンレス鋼である。
【００９５】
また、本動作例では、第１液体１１０は、充電メディエータ１１１と放電メディエータ１１２とが溶解したエーテル溶液である。
【００９６】
また、本動作例では、充電メディエータ１１１は、１種の縮合芳香族化合物（以下、ＣｈＭｄと表記される）である。
【００９７】
また、本動作例では、放電メディエータ１１２は、１種の縮合芳香族化合物（以下、ＤｃｈＭｄと表記される）である。
【００９８】
また、本動作例では、第１活物質３１０は、黒鉛である。
【００９９】
また、本動作例では、第２電極２２０は、正極であり、集電体（ステンレス鋼）と、集電体上に設けられた活物質であるリン酸鉄リチウム（ＬｉＦｅＰＯ4）と、を備える。
【０１００】
［充電プロセスの説明］
まず、充電反応が、説明される。
【０１０１】
第１電極２１０と第２電極２２０との間に、電圧が印加されることにより、充電が行われる。
【０１０２】
（正極側の反応）
電圧の印加により、正極である第２電極２２０では、正極側の活物質の酸化反応が起こる。すなわち、正極側の活物質から、リチウムイオンが放出される。これにより、第２電極２２０からフロー電池の外部に電子が放出される。
【０１０３】
例えば、本動作例では、下記の反応が生じる。
ＬｉＦｅＰＯ4  →  ＦｅＰＯ4  ＋  Ｌｉ+  ＋  ｅ-
【０１０４】
なお、発生したリチウムイオン（Ｌｉ+）の一部は、隔離部４００を通じて、第１液体１１０に移動しうる。
【０１０５】
（負極側の反応）
電圧の印加により、負極である第１電極２１０にフロー電池の外部から電子が供給される。これにより、第１電極２１０上では、充電メディエータ１１１と放電メディエータ１１２との還元反応が起こる。
【０１０６】
例えば、本動作例では、下記の反応が生じる。
ＣｈＭｄ  ＋  Ｌｉ+  ＋  ｅ-  →  ＣｈＭｄ・Ｌｉ
ＤｃｈＭｄ  ＋  Ｌｉ+  ＋  ｅ-  →  ＤｃｈＭｄ・Ｌｉ
【０１０７】
第１循環機構５１０により、第１電極２１０上において還元された充電メディエータ１１１が、第１活物質３１０が設けられた場所まで、移動させられる。すなわち、第１循環機構５１０により、第１電極２１０上において還元された充電メディエータ１１１が、第１活物質３１０が設けられた場所まで供給にされる。
【０１０８】
このとき、第１電極２１０上において還元された充電メディエータ１１１は第１活物質３１０により酸化される。すなわち、第１活物質３１０は、充電メディエータ１１１によって、還元される。これにより、第１活物質３１０はリチウムを吸蔵して、Ｃ6Ｌｉとなる。
【０１０９】
例えば、本動作例では、下記の反応が生じる。
６Ｃ  ＋  ＣｈＭｄ・Ｌｉ  →  Ｃ6Ｌｉ  ＋  ＣｈＭｄ
【０１１０】
第１循環機構５１０により、第１活物質３１０により酸化された充電メディエータ１１１が、第１電極２１０が設けられた場所まで、移動させられる。すなわち、第１循環機構５１０により、第１活物質３１０により酸化された充電メディエータ１１１が、第１電極２１０が設けられた場所まで供給される。
【０１１１】
以上のように、充電メディエータ１１１は、循環を含めたトータル反応で見ると、変化していない。
【０１１２】
一方で、第１電極２１０と離れた場所に位置する第１活物質３１０は、充電状態となる。
【０１１３】
以上の充電反応は、第１活物質３１０が完全充電状態となる、または、正極側の活物質が完全充電状態となる、のどちらかに到達するまで、進行しうる。
【０１１４】
［放電プロセスの説明］
次に、満充電からの放電反応が、説明される。
【０１１５】
満充電では、第１活物質３１０と正極側の活物質とは、充電状態となっている。
【０１１６】
放電反応では、第１電極２１０と第２電極２２０との間から、電力が取り出される。
【０１１７】
（正極側の反応）
電池の放電により、正極である第２電極２２０にフロー電池の外部から電子が供給される。これにより、第２電極２２０上では、活物質の還元反応が起こる。
【０１１８】
例えば、本動作例では、下記の反応が生じる。
ＦｅＰＯ4  ＋  Ｌｉ+  ＋  ｅ-  →  ＬｉＦｅＰＯ4
【０１１９】
なお、リチウムイオン（Ｌｉ+）の一部は、隔離部４００を通じて、第１液体１１０から供給されうる。
【０１２０】
（負極側の反応）
電池の放電により、負極である第１電極２１０上では、充電メディエータ１１１と放電メディエータ１１２との酸化反応が起こる。これにより、第１電極２１０からフロー電池の外部に電子が放出される。
【０１２１】
例えば、本動作例では、下記の反応が生じる。
ＤｃｈＭｄ・Ｌｉ  →  ＤｃｈＭｄ  ＋  Ｌｉ+  ＋  ｅ-
ＣｈＭｄ・Ｌｉ  →  ＣｈＭｄ  ＋  Ｌｉ+  ＋  ｅ-
【０１２２】
第１循環機構５１０により、第１電極２１０上において酸化された放電メディエータ１１２が、第１活物質３１０が設けられた場所まで、移動させられる。すなわち、第１循環機構５１０により、第１電極２１０上において酸化された放電メディエータ１１２が、第１活物質３１０が設けられた場所まで供給される。
【０１２３】
このとき、第１電極２１０上において酸化された放電メディエータ１１２は第１活物質３１０により還元される。すなわち、第１活物質３１０は、放電メディエータ１１２によって、酸化される。これにより、第１活物質３１０はリチウムを放出する。
【０１２４】
例えば、本動作例では、下記の反応が生じる。
Ｃ6Ｌｉ  ＋  ＤｃｈＭｄ  →  ６Ｃ  ＋  ＤｃｈＭｄ・Ｌｉ
【０１２５】
第１循環機構５１０により、第１活物質３１０により還元された放電メディエータ１１２が、第１電極２１０が設けられた場所まで、移動させられる。すなわち、第１循環機構５１０により、第１活物質３１０により還元された放電メディエータ１１２が、第１電極２１０が設けられた場所まで供給される。
【０１２６】
以上のように、放電メディエータ１１２は、循環を含めたトータル反応で見ると、変化していない。
【０１２７】
一方で、第１電極２１０と離れた場所に位置する第１活物質３１０が、放電状態となる。
【０１２８】
以上の放電反応は、第１活物質３１０が完全放電状態となる、または、正極側の活物質が完全放電状態となる、のどちらかに到達するまで、進行しうる。
【０１２９】
図２は、実施形態１におけるフロー電池２０００の模式図である。
【０１３０】
実施形態１におけるフロー電池２０００は、上述のフロー電池１０００の構成に加えて、下記の構成を備える。
【０１３１】
すなわち、実施形態１におけるフロー電池２０００においては、第１循環機構５１０は、第１収容部５１１を備える。
【０１３２】
第１活物質３１０と第１液体１１０とは、第１収容部５１１に、収容される。
【０１３３】
第１循環機構５１０は、第１電極２１０と第１収容部５１１との間で、第１液体１１０を循環させる。
【０１３４】
第１収容部５１１において第１活物質３１０と第１液体１１０とが接触することにより、第１活物質３１０による充電メディエータ１１１の酸化反応と、第１活物質３１０による放電メディエータ１１２の還元反応と、のうちの少なくとも一方が行われる。
【０１３５】
以上の構成によれば、第１収容部５１１において、第１液体１１０と第１活物質３１０とを、接触させることができる。これにより、例えば、第１液体１１０と第１活物質３１０との接触面積を、より大きくできる。また、第１液体１１０と第１活物質３１０との接触時間を、より長くできる。このため、第１活物質３１０による充電メディエータ１１１の酸化反応と、第１活物質３１０による放電メディエータ１１２の還元反応を、より効率的に行うことができる。
【０１３６】
なお、実施形態１においては、第１収容部５１１は、例えば、タンクであってもよい。
【０１３７】
また、第１収容部５１１は、例えば、充填された第１活物質３１０の隙間に、充電メディエータ１１１と放電メディエータ１１２とが溶解した第１液体１１０を、収容していてもよい。
【０１３８】
また、図２に示されるように、実施形態１におけるフロー電池２０００は、電気化学反応部６００と、正極端子２２１と、負極端子２１１と、をさらに備えてもよい。
【０１３９】
電気化学反応部６００は、隔離部４００により、負極室６１０と正極室６２０とに、分離されている。
【０１４０】
負極室６１０には、負極となる電極が、配置される。図２では、負極室６１０には、第１電極２１０が配置される。
【０１４１】
負極端子２１１は、負極となる電極に、接続される。
【０１４２】
正極室６２０には、正極となる電極が、配置される。図２では、正極室６２０には、第２電極２２０が配置される。
【０１４３】
正極端子２２１は、正極となる電極に、接続される。
【０１４４】
負極端子２１１と正極端子２２１とは、例えば、充放電装置に接続される。充放電装置により、負極端子２１１と正極端子２２１との間に電圧が印加されるか、または、負極端子２１１と正極端子２２１との間から電力が取り出される。
【０１４５】
また、図２に示されるように、実施形態１におけるフロー電池２０００においては、第１循環機構５１０は、配管５１３と、配管５１４と、磁気駆動型ポンプ５１５と、を備えてもよい。
【０１４６】
配管５１３の一端は、第１収容部５１１における第１液体１１０の流出口に接続される。
【０１４７】
配管５１３の別の一端は、負極室６１０と正極室６２０とのうち、第１電極２１０が配置される方に接続される。図２では、配管５１３の別の一端は、負極室６１０に接続される。
【０１４８】
配管５１４の一端は、負極室６１０と正極室６２０とのうち、第１電極２１０が配置される方に接続される。図２では、配管５１４の一端は、負極室６１０に接続される。
【０１４９】
配管５１４の別の一端は、第１収容部５１１における第１液体１１０の流入口に接続される。
【０１５０】
磁気駆動型ポンプ５１５は、例えば、配管５１４に設けられる。または、磁気駆動型ポンプ５１５は、配管５１３に設けられてもよい。磁気駆動型ポンプ５１５は、例えば、図５に示される磁気浮上型ポンプであってもよい。磁気駆動型ポンプ５１５は、モータを備える。図５では、磁気駆動型ポンプ５１５は、ケーシング５１５１と、インペラ５１５２と、ロータ磁石５１５３と、モータおよび磁気軸受用ステータ５１５４と、モータおよび磁気軸受用コイル５１５５とを備える。インペラ５１５２はロータ磁石５１５３を内蔵している。図５では、磁気駆動型ポンプ５１５は、ケーシング５１５１の内部にインペラ５１５２、ロータ磁石５１５３と、を備える。図５では、第１液体１１０に接する部分は、ケーシング５１５１と、インペラ５１５２に相当する。図５では、吸入口５１５６から、第１液体１１０を吸入し、吐出口５１５７から、第１液体１１０を吐き出す。磁気駆動型ポンプ５１５において、例えば、ケーシング５１５１は、第１酸化還元物質であるメディエータを溶解した第１液体１１０と非反応性の樹脂で構成されていてもよい。磁気駆動型ポンプ５１５は、マグネット駆動であるため、密閉容器内でインペラ５１５２を回転させることが可能である。その結果、磁気駆動型ポンプは、シールレスでの駆動が可能となり、液漏れを防止できる。
【０１５１】
なお、実施形態１におけるフロー電池２０００においては、第１循環機構５１０は、第１透過抑制部５１２を備えてもよい。
【０１５２】
第１透過抑制部５１２は、第１活物質３１０の透過を抑制する。
【０１５３】
第１透過抑制部５１２は、第１液体１１０が第１収容部５１１から第１電極２１０に流出する経路に設けられる。図２では、第１透過抑制部５１２は、配管５１３に設けられる。
【０１５４】
以上の構成によれば、第１活物質３１０が第１収容部５１１以外（例えば、第１電極２１０側）へ流出することを抑制できる。すなわち、第１活物質３１０は、第１収容部５１１に留まる。これにより、第１活物質３１０そのものは循環させない構成のフロー電池を実現できる。このため、第１循環機構５１０の部材の内部の第１活物質３１０による目詰まりを防止できる。第１循環機構５１０の部材は、例えば、配管であってもよい。また、第１活物質３１０が第１電極２１０側に流出することによる抵抗損失の発生を抑制できる。
【０１５５】
第１透過抑制部５１２は、例えば、第１収容部５１１と配管５１３との接合部に設けられてもよい。
【０１５６】
第１透過抑制部５１２は、例えば、第１活物質３１０を濾過するフィルターであってもよい。このとき、フィルターは、第１活物質３１０の粒子の最小粒径よりも小さい孔を有する部材であってもよい。フィルターの材料としては、第１活物質３１０および第１液体１１０などと反応しない材料が用いられうる。フィルターは、例えば、ガラス繊維濾紙、ポリプロピレン不織布、ポリエチレン不織布、金属リチウムと反応しない金属メッシュ、などであってもよい。
【０１５７】
以上の構成によれば、第１収容部５１１の内部において、第１液体１１０の流動とともに、第１活物質３１０の流動が生じても、第１活物質３１０が第１収容部５１１から流出することを防止できる。
【０１５８】
図２に示される例では、第１収容部５１１に収容されている第１液体１１０は、第１透過抑制部５１２と配管５１３とを通過して、負極室６１０に供給される。
【０１５９】
これにより、第１液体１１０に溶解している充電メディエータ１１１と放電メディエータ１１２とは、第１電極２１０上において、酸化または還元される。
【０１６０】
その後、酸化または還元された充電メディエータ１１１と放電メディエータ１１２とが溶解した第１液体１１０は、配管５１４と磁気駆動型ポンプ５１５とを通過して、第１収容部５１１に供給される。
【０１６１】
これにより、第１液体１１０に溶解している充電メディエータ１１１と放電メディエータ１１２に対して、第１活物質３１０による充電メディエータ１１１の酸化反応と、第１活物質３１０による放電メディエータ１１２の還元反応と、のうちの少なくとも一方が行われる。
【０１６２】
なお、第１液体１１０の循環の制御は、例えば、磁気駆動型ポンプ５１５により行われてもよい。すなわち、磁気駆動型ポンプ５１５により、適宜、第１液体１１０の供給の開始、または、供給の停止、または、供給量などの調整、が行われる。
【０１６３】
なお、隔離部４００を隔てて、負極室６１０側と正極室６２０側とで、それぞれ、異なる組成の電解液および／または溶媒が用いられてもよい。
【０１６４】
また、正極室６２０側と負極室６１０側とで、同じ組成の電解液および／または溶媒が用いられてもよい。
【０１６５】
（実施形態２）
以下、実施形態２が説明される。なお、上述の実施形態１と重複する説明は、適宜、省略される。
【０１６６】
実施形態２として、第１電極側および第２電極側の両方において電解液を循環させる構成が示される。
【０１６７】
図３は、実施形態２におけるフロー電池３０００のブロック図である。
【０１６８】
実施形態２におけるフロー電池３０００は、上述の実施形態１におけるフロー電池１０００の構成に加えて、下記の構成を備える。
【０１６９】
すなわち、実施形態２におけるフロー電池３０００は、第２液体１２０と、第２電極２２０と、第２活物質３２０と、をさらに備える。
【０１７０】
第２液体１２０は、第２酸化還元物質が溶解した液体である。第２液体１２０は、第２電極メディエータ１２１が溶解した液体である。
【０１７１】
第２電極２２０は、第１電極２１０の対極である。第２電極２２０は、第２液体１２０に浸漬される電極である。
【０１７２】
第２活物質３２０は、第２液体１２０に浸漬される活物質である。
【０１７３】
第２電極メディエータ１２１は、第２電極２２０により、酸化または還元される。
【０１７４】
第２電極メディエータ１２１は、第２活物質３２０により、酸化または還元される。
【０１７５】
以上の構成によれば、より高いエネルギー密度とより長いサイクル寿命とを両立したフロー電池を実現できる。
【０１７６】
すなわち、以上の構成によれば、活物質を利用しながら、活物質そのものは循環させない構成のフロー電池を実現できる。このため、第２活物質３２０として、例えば、充放電反応に高容量な粉末活物質を、使用できる。これにより、より高いエネルギー密度および高い容量を実現できる。また、電池容量は「正極容量密度×負極容量密度／（正極容量密度＋負極容量密度）」で決定される。このため、第１電極２１０側と第２電極２２０側の両方にメディエータ型のフロー電池構造を用いることで、容量密度を大きく向上させることができる。
【０１７７】
また、以上の構成によれば、粉末活物質そのものは循環させずに、第２電極メディエータ１２１が溶解した第２液体１２０のみを循環させることができる。このため、粉末活物質による配管などの詰まり等の発生を抑制できる。したがって、サイクル寿命がより長いフロー電池を実現できる。
【０１７８】
また、以上の構成によれば、第２活物質３２０として平衡電位（Ｖ ｖｓ．Ｌｉ／Ｌｉ+）が比較的高い活物質を用いることで、第２電極メディエータ１２１として、平衡電位（Ｖ ｖｓ．Ｌｉ／Ｌｉ+）が比較的高い物質を用いることができる。第２活物質３２０として平衡電位が比較的高い活物質は、例えば、リン酸鉄リチウムである。第２電極メディエータ１２１として、平衡電位が比較的高い物質としては、例えば、テトラチアフルバレンが挙げられる。これにより、より電位の高いフロー電池の正極を実現できる。このため、より高い電池電圧を有するフロー電池を実現できる。
【０１７９】
なお、実施形態２におけるフロー電池３０００においては、第２液体１２０には、リチウムが溶解されてもよい。
【０１８０】
第２活物質３２０は、リチウムを吸蔵および放出する性質を有する物質であってもよい。
【０１８１】
フロー電池３０００の充電時においては、第２電極メディエータ１２１は第２電極２２０上において酸化され、かつ、第２電極２２０上において酸化された第２電極メディエータ１２１は第２活物質３２０により還元されるとともに第２活物質３２０はリチウムを放出してもよい。フロー電池３０００の充電時とは、フロー電池３０００の外部から第１電極２１０に電子が供給されるとともに第２電極２２０からフロー電池３０００の外部に電子が放出される状態をいう。
【０１８２】
フロー電池３０００の放電時においては、第２電極メディエータ１２１は第２電極２２０上において還元され、かつ、第２電極２２０上において還元された第２電極メディエータ１２１は第２活物質３２０により酸化されるとともに第２活物質３２０はリチウムを吸蔵してもよい。フロー電池３０００の放電時とは、第１電極２１０からフロー電池３０００の外部に電子が放出されるとともにフロー電池３０００の外部から第２電極２２０に電子が供給される状態をいう。
【０１８３】
以上の構成によれば、第２活物質３２０として、例えば、リチウムおよび／またはリチウムイオンを可逆的に吸蔵および放出する性質を有する活物質を、使用できる。これにより、第２活物質３２０の材料設計が、より容易となる。また、より高い容量を実現できる。
【０１８４】
例えば、第２液体１２０が第２電極２２０に接触することにより、第２電極メディエータ１２１は、第２電極２２０上において、酸化または還元される。
【０１８５】
例えば、第２液体１２０が第２活物質３２０に接触することにより、第２電極メディエータ１２１は、第２活物質３２０により、酸化または還元される。
【０１８６】
なお、実施形態２におけるフロー電池３０００においては、第２電極メディエータ１２１の酸化還元電位領域と第２活物質３２０の酸化還元電位領域とは、重複領域を有してもよい。
【０１８７】
以上の構成によれば、第２活物質３２０により、第２電極メディエータ１２１の酸化と還元とを、行うことができる。
【０１８８】
また、実施形態２におけるフロー電池３０００においては、第２電極メディエータ１２１の酸化還元電位領域の上限値は、第２活物質３２０の酸化還元電位領域の上限値よりも、高くてもよい。
【０１８９】
このとき、第２電極メディエータ１２１の酸化還元電位領域の下限値は、第２活物質３２０の酸化還元電位領域の下限値よりも、低くてもよい。
【０１９０】
以上の構成によれば、第２活物質３２０の容量を、十分に利用することができる。例えば、第２活物質３２０の容量を１００％近く利用することができる。このため、より高容量なフロー電池を実現できる。
【０１９１】
第２電極メディエータ１２１として、複数の酸化還元電位を有する１種類の酸化還元種が用いられてもよい。
【０１９２】
また、第２電極メディエータ１２１として、一定の酸化還元電位を有する酸化還元種が、複数、混合されたものが用いられてもよい。
【０１９３】
また、実施形態２におけるフロー電池３０００においては、第２電極メディエータ１２１は、酸化または還元する特性を有する有機化合物であってもよい。
【０１９４】
以上の構成によれば、第２液体１２０への第２電極メディエータ１２１の溶解度を、高めることができる。例えば、非水溶媒への第２電極メディエータ１２１の溶解度を高めることができる。
【０１９５】
また、実施形態２におけるフロー電池３０００においては、第２電極メディエータ１２１は、多段階の酸化還元電位（例えば、２種以上の酸化還元電位）を有する有機化合物であってもよい。
【０１９６】
このような、多段階の酸化還元が可能な有機化合物としては、π共役電子雲を有する有機化合物である、テトラチアフルバレン誘導体、キノン誘導体、ＴＣＮＱ、などが挙げられる。
【０１９７】
なお、実施形態２におけるフロー電池３０００においては、第２電極メディエータ１２１は、テトラチアフルバレンであってもよい。
【０１９８】
以上の構成によれば、比較的高い２段階の酸化還元電位（リチウム基準電位で、およそ下限値３．４Ｖと上限値３．７Ｖ）を有する第２電極メディエータ１２１を実現できる。これにより、より電位の高いフロー電池の正極を実現できる。このため、高い電池電圧を有するフロー電池を実現できる。
【０１９９】
また、実施形態２におけるフロー電池３０００においては、第２活物質３２０は、リチウムイオンを可逆に吸蔵および放出する特性を有する物質であってもよい。例えば、第２活物質３２０としては、公知の二次電池用活物質が用いられうる。公知の二次電池用活物質は、例えば、遷移金属酸化物、フッ化物、ポリアニオン、フッ素化ポリアニオン、遷移金属硫化物、などであってもよい。
【０２００】
なお、実施形態２におけるフロー電池３０００においては、第２活物質３２０は、リン酸鉄リチウムを含んでもよい。
【０２０１】
以上の構成によれば、第２活物質３２０の平衡電位（Ｖ ｖｓ．Ｌｉ／Ｌｉ+）を比較的高くできる。このため、第２電極メディエータ１２１として、平衡電位（Ｖ ｖｓ．Ｌｉ／Ｌｉ+）が比較的高い物質を用いることができる。第２電極メディエータ１２１として、平衡電位が比較的高い物質としては、例えば、テトラチアフルバレンが挙げられる。これにより、より電位の高いフロー電池の正極を実現できる。このため、高い電池電圧を有するフロー電池を実現できる。
【０２０２】
鉄またはマンガンまたはリチウムを含有する化合物、バナジウム含有化合物などは、リチウム基準で３．２Ｖ〜３．７Ｖに酸化還元電位を有する。鉄またはマンガンまたはリチウムを含有する化合物としては、例えば、ＬｉＦｅＰＯ4、ＬｉＭｎＯ2、などであってもよい。バナジウム含有化合物としては、例えば、Ｖ2Ｏ5、などであってもよい。このため、第２活物質３２０としてＬｉＦｅＰＯ4などを用いる場合には、第２電極メディエータ１２１としてテトラチアフルバレンを用いてもよい。
【０２０３】
なお、実施形態２におけるフロー電池３０００においては、第２電極メディエータ１２１は、キノン誘導体であってもよい。キノン誘導体は、例えば、リチウム基準で、１Ｖ〜３Ｖに、複数段の酸化還元電位を有する。この場合、リチウム基準で、１Ｖ〜３Ｖに、酸化還元電位を有する材料を、第２活物質３２０として用いてもよい。リチウム基準で１Ｖ〜３Ｖに酸化還元電位を有する材料としては、チタンまたはニオブまたはリチウムを含有する化合物などが挙げられる。チタンまたはニオブまたはリチウムを含有する化合物としては、例えば、Ｌｉ4Ｔｉ5Ｏ12、ＬｉＮｂＯ3、などであってもよい。
【０２０４】
また、実施形態２におけるフロー電池３０００においては、第２電極メディエータ１２１は、金属含有イオンであってもよい。金属含有イオンとしては、例えば、多段階の酸化還元電位を有するバナジウムイオン、マンガンイオン、モリブデンイオン、などが挙げられる。例えば、バナジウムイオンの場合、幅広い反応段階（２価と３価、３価と４価、４価と５価）を有している。
【０２０５】
なお、第２活物質３２０として、粉末状の活物質が用いられてもよい。第２活物質３２０を加工無しの粉末状態でタンクに充填する場合には、製造を簡便化でき、かつ、製造コストを低減できる。
【０２０６】
また、第２活物質３２０として、ペレット状の活物質が用いられてもよい。ペレット状の活物質は、例えば、粉末をペレット成型した状態の活物質であってもよい。第２活物質３２０をペレット状でタンクに充填する場合には、製造を簡便化でき、かつ、製造コストを低減できる。
【０２０７】
また、第２活物質３２０として、公知のバインダーによりペレット状に固められた活物質が用いられてもよい。バインダーは、例えば、ポリフッ化ビニリデン、ポリプロピレン、ポリエチレン、ポリイミド、などが挙げられる。
【０２０８】
また、第２活物質３２０として、金属箔上に膜状に固定化された状態の活物質が用いられてもよい。
【０２０９】
また、第２活物質３２０として、公知の導電助剤またはイオン伝導体が混合された活物質が用いられてもよい。公知の導電助剤としては、例えば、カーボンブラック、ポリアニリンなどが挙げられる。イオン伝導体としては、例えば、ポリメチルメタクリレート、ポリエチレンオキシドなどが挙げられる。
【０２１０】
なお、第２活物質３２０は、第２液体１２０に不溶性の物質であってもよい。これにより、第２液体１２０とともに第２電極メディエータ１２１は循環させるが、第２活物質３２０は循環させない構成のフロー電池を実現できる。
【０２１１】
第２液体１２０は、例えば、公知の二次電池用の非水電解液であってもよい。このとき、当該非水電解液は、例えば、公知の電解質塩と、電解質塩が溶解した非水溶媒と、からなる。公知の電解質塩としては、例えば、リチウムイオンとアニオンとの電解質塩が挙げられる。
【０２１２】
非水溶媒としては、公知の二次電池用の非水溶媒が、用いられうる。すなわち、非水溶媒としては、環状および鎖状の炭酸エステル、環状および鎖状のエステル、環状および鎖状のエーテル、ニトリル、環状および鎖状のスルホン、環状および鎖状のスルホキシド、などが用いられうる。
【０２１３】
なお、第１液体１１０と第２液体１２０とは、互いに異なる溶媒が用いられてもよいし、互いに同じ溶媒が用いられてもよい。
【０２１４】
なお、実施形態２におけるフロー電池３０００においては、第１電極２１０は負極であり、かつ、第２電極２２０は正極であってもよい。
【０２１５】
なお、第２電極２２０として、相対的に電位の低い電極を用いれば、第１電極２１０は、正極にもなりうる。
【０２１６】
すなわち、第１電極２１０は正極であり、かつ、第２電極２２０は負極であってもよい。
【０２１７】
第２電極２２０は、第２電極メディエータ１２１の反応場として作用する表面を有する電極であってもよい。
【０２１８】
この場合、第２電極２２０として、第２液体１２０の溶媒や支持塩に対して安定な材料が用いられうる。第２液体１２０に対して安定な材料は、第２液体１２０に不溶である材料であってもよい。さらに、第２電極２２０として、電極反応である電気化学反応に対して安定な材料が用いられうる。例えば、第２電極２２０として、金属、カーボン、などが用いられうる。金属は、例えば、ステンレス鋼、鉄、銅、ニッケル、などであってもよい。
【０２１９】
第２電極２２０は、その表面積を増大させた構造を有するものであってもよい。表面積を増大させた構造を有するものは、例えば、メッシュ、不織布、表面粗化処理板、焼結多孔体、などであってもよい。これによれば、第２電極２２０の比表面積が大きくなる。これにより、第２電極メディエータ１２１の酸化反応または還元反応を、より進行し易くできる。
【０２２０】
なお、第１電極２１０と第２電極２２０とは、互いに異なる材料の電極が用いられてもよいし、互いに同じ材料の電極が用いられてもよい。
【０２２１】
なお、実施形態２におけるフロー電池３０００は、隔離部４００をさらに備える。
【０２２２】
隔離部４００は、第１電極２１０および第１液体１１０と第２電極２２０および第２液体１２０との間を隔離する。
【０２２３】
隔離部４００としては、上述の実施形態１において示された隔離部が、用いられうる。
【０２２４】
なお、実施形態２におけるフロー電池３０００は、第２循環機構５２０をさらに備えてもよい。
【０２２５】
第２循環機構５２０は、第２電極２２０と第２活物質３２０との間で、第２液体１２０を循環させる機構である。
【０２２６】
以上の構成によれば、第２液体１２０とともに第２電極メディエータ１２１を、第２電極２２０と第２活物質３２０との間で、循環させることができる。これにより、各材料間の酸化反応および還元反応を、より効率的に行うことができる。
【０２２７】
第２循環機構５２０は、例えば、配管、タンク、ポンプ、バルブ、などを備える機構であってもよい。ポンプは、第２液体１２０に接する部分がリチウムと非反応性の樹脂から構成される磁気駆動型ポンプであってもよい。ポンプは、例えば、テフロン（登録商標）樹脂で構成されていてもよい。
【０２２８】
第２循環機構５２０の具体的な例は、後述する実施形態３において説明される。
【０２２９】
＜充放電プロセスの説明＞
実施形態２におけるフロー電池３０００の充放電プロセスが、以下に、説明される。
【０２３０】
なお、具体的に、下記の構成である動作例が例示されながら、充放電プロセスが説明される。
【０２３１】
すなわち、本動作例では、第１電極２１０は、負極であり、ステンレス鋼である。
【０２３２】
また、本動作例では、第１液体１１０は、充電メディエータ１１１と放電メディエータ１１２とが溶解したエーテル溶液である。
【０２３３】
また、本動作例では、充電メディエータ１１１は、１種の縮合芳香族化合物（以下、ＣｈＭｄと表記される）である。
【０２３４】
また、本動作例では、放電メディエータ１１２は、１種の縮合芳香族化合物（以下、ＤｃｈＭｄと表記される）である。
【０２３５】
また、本動作例では、第１活物質３１０は、黒鉛である。
【０２３６】
また、本動作例では、第２電極２２０は、正極であり、ステンレス鋼である。
【０２３７】
また、本動作例では、第２液体１２０は、第２電極メディエータ１２１が溶解したエーテル溶液である。
【０２３８】
また、本動作例では、第２電極メディエータ１２１は、テトラチアフルバレン（以下、ＴＴＦと表記される）である。
【０２３９】
また、本動作例では、第２活物質３２０は、リン酸鉄リチウム（ＬｉＦｅＰＯ4）である。
【０２４０】
また、本動作例では、隔離部４００は、リチウムイオン伝導性の固体電解質膜である。
【０２４１】
［充電プロセスの説明］
まず、充電反応が、説明される。
【０２４２】
第１電極２１０と第２電極２２０との間に、電圧が印加されることにより、充電が行われる。
【０２４３】
（正極側の反応）
電圧の印加により、正極である第２電極２２０では、第２電極メディエータ１２１の酸化反応が起こる。すなわち、第２電極２２０の表面において、第２電極メディエータ１２１が酸化される。これにより、第２電極２２０からフロー電池の外部に電子が放出される。
【０２４４】
例えば、本動作例では、下記の反応が生じる。
ＴＴＦ  →  ＴＴＦ+  ＋  ｅ-
ＴＴＦ+  →  ＴＴＦ2+  ＋  ｅ-
【０２４５】
第２循環機構５２０により、第２電極２２０上において酸化された第２電極メディエータ１２１が、第２活物質３２０が設けられた場所まで、移動させられる。すなわち、第２循環機構５２０により、第２電極２２０上において酸化された第２電極メディエータ１２１が、第２活物質３２０が設けられた場所まで供給される。
【０２４６】
このとき、第２電極２２０上において酸化された第２電極メディエータ１２１は、第２活物質３２０により還元される。すなわち、第２活物質３２０は、第２電極メディエータ１２１によって、酸化される。これにより、第２活物質３２０はリチウムを放出する。
【０２４７】
例えば、本動作例では、下記の反応が生じる。
ＬｉＦｅＰＯ4  ＋  ＴＴＦ2+  →  ＦｅＰＯ4  ＋  Ｌｉ+  ＋  ＴＴＦ+
【０２４８】
第２循環機構５２０により、第２活物質３２０により還元された第２電極メディエータ１２１が、第２電極２２０が設けられた場所まで、移動させられる。すなわち、第２循環機構５２０により、第２活物質３２０により還元された第２電極メディエータ１２１が、第２電極２２０が設けられた場所まで供給される。
【０２４９】
このとき、第２電極２２０の表面において、第２電極メディエータ１２１が酸化される。
【０２５０】
例えば、本動作例では、下記の反応が生じる。
ＴＴＦ+  →  ＴＴＦ2+  ＋  ｅ-
【０２５１】
なお、発生したリチウムイオン（Ｌｉ+）の一部は、隔離部４００を通じて、第１液体１１０に移動しうる。
【０２５２】
以上のように、第２電極メディエータ１２１は、循環を含めたトータル反応で見ると、変化していない。
【０２５３】
一方で、第２電極２２０と離れた場所に位置する第２活物質３２０が、充電状態となる。
【０２５４】
以上のように、第２電極２２０側においては、ＴＴＦ2+が充電メディエータとなっている。
【０２５５】
完全充電状態では、第２液体１２０にはＴＴＦ2+が存在し、第２活物質３２０はＦｅＰＯ4となる。このとき、充電電位は、ＴＴＦ2+への酸化電位で決定される。
【０２５６】
（負極側の反応）
電圧の印加により、負極である第１電極２１０にフロー電池の外部から電子が供給される。これにより、第１電極２１０上では、充電メディエータ１１１と放電メディエータ１１２との還元反応が起こる。
【０２５７】
例えば、本動作例では、下記の反応が生じる。
ＣｈＭｄ  ＋  Ｌｉ+  ＋  ｅ-  →  ＣｈＭｄ・Ｌｉ
ＤｃｈＭｄ  ＋  Ｌｉ+  ＋  ｅ-  →  ＤｃｈＭｄ・Ｌｉ
【０２５８】
第１循環機構５１０により、第１電極２１０上において還元された充電メディエータ１１１が、第１活物質３１０が設けられた場所まで、移動させられる。すなわち、第１循環機構５１０により、第１電極２１０上において還元された充電メディエータ１１１が、第１活物質３１０が設けられた場所まで供給される。
【０２５９】
このとき、第１電極２１０上において還元された充電メディエータ１１１は第１活物質３１０により酸化される。すなわち、第１活物質３１０は、充電メディエータ１１１によって、還元される。これにより、第１活物質３１０はリチウムを吸蔵して、Ｃ6Ｌｉとな
る。
【０２６０】
例えば、本動作例では、下記の反応が生じる。
６Ｃ  ＋  ＣｈＭｄ・Ｌｉ  →  Ｃ6Ｌｉ  ＋  ＣｈＭｄ
【０２６１】
第１循環機構５１０により、第１活物質３１０により酸化された充電メディエータ１１１が、第１電極２１０が設けられた場所まで、移動させられる。すなわち、第１循環機構５１０により、第１活物質３１０により酸化された充電メディエータ１１１が、第１電極２１０が設けられた場所まで供給される。
【０２６２】
以上のように、充電メディエータ１１１は、循環を含めたトータル反応で見ると、変化していない。
【０２６３】
一方で、第１電極２１０と離れた場所に位置する第１活物質３１０は、充電状態となる。
【０２６４】
以上の充電反応は、第１活物質３１０が完全充電状態となる、または、第２活物質３２０が完全充電状態となる、のどちらかに到達するまで、進行しうる。
【０２６５】
［放電プロセスの説明］
次に、満充電からの放電反応が、説明される。
【０２６６】
満充電では、第１活物質３１０と第２活物質３２０とは、充電状態となっている。
【０２６７】
放電反応では、第１電極２１０と第２電極２２０との間から、電力が取り出される。
【０２６８】
（正極側の反応）
電池の放電により、正極である第２電極２２０にフロー電池の外部から電子が供給される。これにより、第２電極２２０上では、第２電極メディエータ１２１の還元反応が起こる。すなわち、第２電極２２０の表面において、第２電極メディエータ１２１が還元される。
【０２６９】
例えば、本動作例では、下記の反応が生じる。
ＴＴＦ2+  ＋  ｅ-  →  ＴＴＦ+
ＴＴＦ+  ＋  ｅ-  →  ＴＴＦ
【０２７０】
第２循環機構５２０により、第２電極２２０上において還元された第２電極メディエータ１２１が、第２活物質３２０が設けられた場所まで、移動させられる。すなわち、第２循環機構５２０により、第２電極２２０上において還元された第２電極メディエータ１２１が、第２活物質３２０が設けられた場所まで供給される。
【０２７１】
このとき、第２電極２２０上において還元された第２電極メディエータ１２１は、第２活物質３２０により、酸化される。すなわち、第２活物質３２０は、第２電極メディエータ１２１により、還元される。これにより、第２活物質３２０は、リチウムを吸蔵する。
【０２７２】
例えば、本動作例では、下記の反応が生じる。
ＦｅＰＯ4  ＋  Ｌｉ+  ＋  ＴＴＦ  →  ＬｉＦｅＰＯ4  ＋  ＴＴＦ+
【０２７３】
第２循環機構５２０により、第２活物質３２０により酸化された第２電極メディエータ１２１が、第２電極２２０が設けられた場所まで、移動させられる。すなわち、第２循環機構５２０により、第２活物質３２０により酸化された第２電極メディエータ１２１が、第２電極２２０が設けられた場所まで供給される。
【０２７４】
このとき、第２電極２２０の表面において、第２電極メディエータ１２１が還元される。
【０２７５】
例えば、本動作例では、下記の反応が生じる。
ＴＴＦ+  ＋  ｅ-  →  ＴＴＦ
【０２７６】
なお、リチウムイオン（Ｌｉ+）の一部は、隔離部４００を通じて、第１液体１１０から供給されうる。
【０２７７】
以上のように、第２電極メディエータ１２１は、循環を含めたトータル反応で見ると、変化していない。
【０２７８】
一方で、第２電極２２０と離れた場所に位置する第２活物質３２０が、放電状態となる。
【０２７９】
以上のように、第２電極２２０側においては、ＴＴＦが放電メディエータとなっている。
【０２８０】
完全放電状態では、第２液体１２０にはＴＴＦが存在し、第２活物質３２０はＬｉＦｅＰＯ4となる。このとき、放電電位は、ＴＴＦへの還元電位で決定される。
【０２８１】
（負極側の反応）
電池の放電により、負極である第１電極２１０上では、充電メディエータ１１１と放電メディエータ１１２との酸化反応が起こる。これにより、第１電極２１０からフロー電池の外部に電子が放出される。
【０２８２】
例えば、本動作例では、下記の反応が生じる。
ＤｃｈＭｄ・Ｌｉ  →  ＤｃｈＭｄ  ＋  Ｌｉ+  ＋  ｅ-
ＣｈＭｄ・Ｌｉ  →  ＣｈＭｄ  ＋  Ｌｉ+  ＋  ｅ-
【０２８３】
第１循環機構５１０により、第１電極２１０上において酸化された放電メディエータ１１２が、第１活物質３１０が設けられた場所まで、移動させられる。すなわち、第１循環機構５１０により、第１電極２１０上において酸化された放電メディエータ１１２が、第１活物質３１０が設けられた場所まで供給される。
【０２８４】
このとき、第１電極２１０上において酸化された放電メディエータ１１２は第１活物質３１０により還元される。すなわち、第１活物質３１０は、放電メディエータ１１２によって、酸化される。これにより、第１活物質３１０はリチウムを放出する。
【０２８５】
例えば、本動作例では、下記の反応が生じる。
Ｃ6Ｌｉ  ＋  ＤｃｈＭｄ  →  ６Ｃ  ＋  ＤｃｈＭｄ・Ｌｉ
【０２８６】
第１循環機構５１０により、第１活物質３１０により還元された放電メディエータ１１２が、第１電極２１０が設けられた場所まで、移動させられる。すなわち、第１循環機構５１０により、第１活物質３１０により還元された放電メディエータ１１２が、第１電極２１０が設けられた場所まで供給される。
【０２８７】
以上のように、放電メディエータ１１２は、循環を含めたトータル反応で見ると、変化していない。
【０２８８】
一方で、第１電極２１０と離れた場所に位置する第１活物質３１０が、放電状態となる。
【０２８９】
以上の放電反応は、第１活物質３１０が完全放電状態となる、または、第２活物質３２０が完全放電状態となる、のどちらかに到達するまで、進行しうる。
【０２９０】
＜エネルギー密度の推算＞
実施形態２におけるフロー電池３０００のエネルギー密度の推算結果が、以下に、説明される。
【０２９１】
表７から表１３は、実施形態２におけるフロー電池３０００のエネルギー密度の推算結果を示す。これらの表には、各メディエータ電位（Ｖｖｓ．Ｌｉ／Ｌｉ+）と、フロー電
池の充電および放電電圧（Ｖ）と、フロー電池の理論容量密度（Ａｈ／Ｌ）と、フロー電池の理論エネルギー密度（Ｗｈ／Ｌ）と、発電要素の体積充填率と、フロー電池のエネルギー密度（Ｗｈ／Ｌ）と、が示されている。
【０２９２】
【表７】
2019225050.tif 000009
【０２９３】
【表８】
2019225050.tif 000010
【０２９４】
【表９】
2019225050.tif 000011
【０２９５】
【表１０】
2019225050.tif 000012
【０２９６】
【表１１】
2019225050.tif 000013
【０２９７】
【表１２】
2019225050.tif 000014
【０２９８】
【表１３】
2019225050.tif 000015
【０２９９】
表７と表１０とには、実施形態２におけるフロー電池３０００の上述の動作例の条件で、かつ、充電メディエータ１１１がビフェニルまたはフェナントレンであり、かつ、放電メディエータ１１２が２，２’−ビピリジルまたはｔｒａｎｓ−スチルベンである場合のエネルギー密度の推算結果が示されている。
【０３００】
表７に示されるように、充電メディエータ１１１がビフェニルまたはフェナントレンであり、かつ、放電メディエータ１１２が２，２’−ビピリジルである場合には、フロー電池のエネルギー密度は、５７１Ｗｈ／Ｌと推算される。
【０３０１】
表７に示されるように、充電メディエータ１１１がビフェニルまたはフェナントレンであり、かつ、放電メディエータ１１２がｔｒａｎｓ−スチルベンである場合には、フロー電池のエネルギー密度は、５９０Ｗｈ／Ｌと推算される。
【０３０２】
これらに対して、バナジウムを利用する従来のフロー電池の理論エネルギー密度は、３８Ｗｈ／Ｌ程度である。この結果から、従来のフロー電池と比較して、本開示のフロー電池の理論エネルギー密度は、格段に高いことがわかる。
【０３０３】
（実施形態３）
以下、実施形態３が説明される。なお、上述の実施形態１または２のいずれかと重複する説明は、適宜、省略される。
【０３０４】
図４は、実施形態３におけるフロー電池４０００の概略構成を例示的に示す模式図である。
【０３０５】
実施形態３におけるフロー電池４０００は、上述の実施形態２におけるフロー電池３０００の構成に加えて、下記の構成を備える。
【０３０６】
まず、実施形態３におけるフロー電池４０００は、上述の実施形態１において示された第１循環機構５１０の構成を備える。
【０３０７】
さらに、実施形態３におけるフロー電池４０００は、上述の実施形態１において示された、電気化学反応部６００と、正極端子２２１と、負極端子２１１と、を備える。
【０３０８】
さらに、実施形態３におけるフロー電池４０００においては、第２循環機構５２０は、第２収容部５２１を備える。
【０３０９】
第２活物質３２０と第２液体１２０とは、第２収容部５２１に、収容される。
【０３１０】
第２循環機構５２０は、第２電極２２０と第２収容部５２１との間で、第２液体１２０を循環させる。
【０３１１】
第２収容部５２１において第２活物質３２０と第２液体１２０とが接触することにより、第２電極メディエータ１２１は、第２活物質３２０により、酸化または還元される。
【０３１２】
以上の構成によれば、第２収容部５２１において、第２液体１２０と第２活物質３２０とを、接触させることができる。これにより、例えば、第２液体１２０と第２活物質３２０との接触面積をより大きくできる。また、第２液体１２０と第２活物質３２０との接触時間を、より長くできる。このため、第２活物質３２０による第２電極メディエータ１２１の酸化反応および還元反応をより効率的に行うことができる。
【０３１３】
なお、実施形態３においては、第２収容部５２１は、例えば、タンクであってもよい。
【０３１４】
また、第２収容部５２１は、例えば、充填された第２活物質３２０の隙間に、第２電極メディエータ１２１が溶解した第２液体１２０を、収容していてもよい。
【０３１５】
また、図４に示されるように、実施形態３におけるフロー電池４０００においては、第２循環機構５２０は、配管５２３と、配管５２４と、ポンプ５２５と、を備えてもよい。
【０３１６】
配管５２３の一端は、第２収容部５２１における第２液体１２０の流出口に接続される。
【０３１７】
配管５２３の別の一端は、正極室６２０と負極室６１０とのうち、第２電極２２０が配置される方に接続される。図４では、配管５２３の別の一端は、正極室６２０に接続される。
【０３１８】
配管５２４の一端は、正極室６２０と負極室６１０とのうち、第２電極２２０が配置される方に接続される。図４では、配管５２４の一端は、正極室６２０に接続される。
【０３１９】
配管５２４の別の一端は、第２収容部５２１における第２液体１２０の流入口に接続される。
【０３２０】
ポンプ５２５は、例えば、配管５２４に設けられる。または、ポンプ５２５は、配管５２３に設けられてもよい。ポンプ５２５は、第２液体１２０に接する部分がリチウムと非反応性の樹脂から構成される磁気駆動型ポンプであってもよい。磁気駆動型ポンプは、例えば、図５に示される磁気浮上型ポンプであってもよい。磁気駆動型ポンプは、マグネット駆動であるため、密閉容器内でインペラを回転させることが可能で、シールレスが可能となり、液漏れを防止できる。また、ポンプ５２５は、例えば、テフロン（登録商標）樹脂で構成されていてもよい。
【０３２１】
なお、実施形態３におけるフロー電池４０００においては、第２循環機構５２０は、第２透過抑制部５２２を備えてもよい。
【０３２２】
第２透過抑制部５２２は、第２活物質３２０の透過を抑制する。
【０３２３】
第２透過抑制部５２２は、第２液体１２０が第２収容部５２１から第２電極２２０に流出する経路に設けられる。図４では、第２透過抑制部５２２は、配管５２３に設けられる。
【０３２４】
以上の構成によれば、第２活物質３２０が第２収容部５２１以外（例えば、第２電極２２０側）へ流出することを抑制できる。すなわち、第２活物質３２０は、第２収容部５２１に留まる。これにより、第２活物質３２０そのものは循環させない構成のフロー電池を実現できる。このため、第２循環機構５２０の部材の内部の第２活物質３２０による目詰まりを防止できる。また、第２活物質３２０が第２電極２２０側に流出することによる抵抗損失の発生を抑制できる。第２循環機構５２０の部材は、例えば、配管であってもよい。
【０３２５】
第２透過抑制部５２２は、例えば、第２収容部５２１と配管５２３との接合部に、設けられてもよい。
【０３２６】
第２透過抑制部５２２は、例えば、第２活物質３２０を濾過するフィルターであってもよい。このとき、フィルターは、第２活物質３２０の粒子の最小粒径よりも小さい孔を有する部材であってもよい。フィルターの材料としては、第２活物質３２０および第２液体１２０などと反応しない材料が用いられうる。フィルターは、例えば、ガラス繊維濾紙、ポリプロピレン不織布、ポリエチレン不織布、金属リチウムと反応しない金属メッシュ、など、であってもよい。
【０３２７】
以上の構成によれば、第２収容部５２１の内部において、第２液体１２０の流動とともに、第２活物質３２０の流動が生じても、第２活物質３２０が第２収容部５２１から流出することを防止できる。
【０３２８】
図４に示される例では、第２収容部５２１に収容されている第２液体１２０は、第２透過抑制部５２２と配管５２３とを通過して、正極室６２０に、供給される。
【０３２９】
これにより、第２液体１２０に溶解している第２電極メディエータ１２１は、第２電極２２０上において、酸化または還元される。
【０３３０】
その後、酸化または還元された第２電極メディエータ１２１が溶解した第２液体１２０は、配管５２４とポンプ５２５とを通過して、第２収容部５２１に、供給される。
【０３３１】
これにより、第２液体１２０に溶解している第２電極メディエータ１２１が、第２活物質３２０により、酸化または還元される。
【０３３２】
なお、第２液体１２０の循環の制御は、例えば、ポンプ５２５により行われてもよい。すなわち、ポンプ５２５により、適宜、第２液体１２０の供給の開始、または、供給の停止、または、供給量などの調整、が行われる。
【０３３３】
また、第２液体１２０の循環の制御は、ポンプ５２５以外の他の手段により、行われてもよい。他の手段は、例えば、バルブなどであってもよい。
【０３３４】
充電メディエータ１１１として用いられうるビフェニルに金属リチウムを溶解させたリチウムビフェニル溶液を用いた場合のフロー電池の液漏れの有無と、ポンプ部材樹脂部材との反応によるリチウムビフェニル溶液の色変化の有無を以下の方法で評価した。
【０３３５】
２−メチルテトラヒドロフラン（２ＭｅＴＨＦ）溶液に、０．１ｍｏｌ／Ｌ  ビフェニルと電解質塩である１ｍｏｌ／Ｌ  ＬｉＰＦ6とを、それぞれ溶解させて、さらに金属リチウムを過剰量浸漬させて、リチウムが飽和量溶解したリチウムビフェニル溶液を準備した。この溶液を、リチウムビフェニル溶液に接する部分がポリプロピレンで構成された磁気駆動型ポンプを用いて１週間循環させ（形式１）、液漏れの有無、部材との反応による溶液の色変化の有無を目視で確認した。一方、活物質と液体とが収容された収容部と電極との間を、流量制御、定量性に優れるプランジャー型ポンプ（形式２）とダイヤフラム型ポンプ（形式３）を用いて循環させた場合についても液漏れの有無、部材との反応による溶液の色変化の有無を目視で確認した。結果を表１４に示す。
【０３３６】
【表１４】
2019225050.tif 000016
【０３３７】
表１４に示されるように、リチウムビフェニル溶液に接する部分がポリプロピレンで構成された磁気駆動型ポンプを用いて循環させた形式１のものは、液漏れ、液体の色変化がなかった。これに対して、その他のポンプを用いて循環させたものは、形式２においては、液漏れが３日程度で確認され、形式３においては、１日程度で溶液の色変化が確認できた。形式２の液漏れと色変化は、プランジャー内の摩耗、シール部の劣化によるものである。形式３の溶液の色変化は、ダイヤフラム構成するテフロン樹脂と反応によることが確認された。
【０３３８】
形式１において、高いエネルギー密度と高い信頼性を両立するフロー電池を実現できる。
【０３３９】
なお、上述の実施形態１から３のそれぞれに記載の構成は、適宜、互いに、組み合わされてもよい。
【産業上の利用可能性】
【０３４０】
本開示のフロー電池は、例えば、蓄電デバイスとして好適に使用できる。
【符号の説明】
【０３４１】
１１０  第１液体
１１１  充電メディエータ
１１２  放電メディエータ
１２０  第２液体
１２１  第２電極メディエータ
２１０  第１電極
２２０  第２電極
３１０  第１活物質
３２０  第２活物質
４００  隔離部
５１０  第１循環機構
５１１  第１収容部
５１２  第１透過抑制部
５１５  磁気駆動型ポンプ
５１５１  ケーシング
５１５２  インペラ
５１５３  ロータ磁石
５１５４  モータおよび磁気軸受用ステータ
５１５５  モータおよび磁気軸受用コイル
５１５６  吸入口
５１５７  吐出口
５２０  第２循環機構
５２１  第２収容部
５２２  第２透過抑制部
６００  電気化学反応部
６１０  負極室
６２０  正極室
１０００、２０００、３０００、４０００  フロー電池
【図１】
2019225050.tif 000017
【図２】
2019225050.tif 000018
【図３】
2019225050.tif 000019
【図４】
2019225050.tif 000020
【図５】
2019225050.tif 000021
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
リチウムイオンおよび第１酸化還元物質を含む第１液体と、
前記第１液体に接触している第１電極と、
前記第１電極の対極として機能する第２電極と、
前記第１電極と前記第２電極とを互いに隔離するように構成された隔離部と、
第１収容部と、
前記第１電極と前記第１収容部との間で前記第１液体を循環させるように構成された第１循環機構と、
を備え、
前記第１液体は非水性であり、かつ
前記第１循環機構は、磁気駆動型ポンプを具備し、
前記リチウムと非反応性の樹脂が、ポリオレフィン系樹脂である、
前記磁気駆動型ポンプは、ケーシングおよびインペラを具備し、
前記ケーシングの内面は、リチウムと非反応性の樹脂から形成されており、かつ
前記インペラの表面は、前記リチウムと非反応性の樹脂から形成されている、
フロー電池。
【請求項２】
前記リチウムと非反応性の樹脂が、ポリオレフィン系樹脂である、請求項１に記載のフロー電池。
【請求項３】
前記ポリオレフィン系樹脂が、ポリエチレン、およびポリプロピレンからなる群より選ばれる１種以上を含む、
請求項２に記載のフロー電池。
【請求項４】
前記リチウムと非反応性の樹脂は、ポリエチレンおよびポリプロピレンからなる群より選ばれる少なくとも１つを含む、
請求項１に記載のフロー電池。
【請求項５】
前記第１酸化還元物質は、芳香族化合物である、請求項１から４のいずれか１項に記載のフロー電池。
【請求項６】
前記第１液体に、リチウムを吸蔵および放出する性質を有する第１活物質が浸漬されている、
請求項１から５のいずれか１項に記載のフロー電池。
【請求項７】
前記第１収容部に、前記第１活物質と前記第１液体が収容されてなる、
請求項１から６のいずれか１項に記載のフロー電池。
【請求項８】
前記第１酸化還元物質が、充電メディエータと放電メディエータからなり、
前記充電メディエータの平衡電位は前記第１活物質の平衡電位より低く、
前記放電メディエータの平衡電位は前記第１活物質の平衡電位より高い、
請求項６または７のいずれか１項に記載のフロー電池。
【請求項９】
前記第１液体にはリチウムが溶解され、
充電時においては、前記充電メディエータは前記第１電極上において還元され、かつ、前記第１電極上において還元された前記充電メディエータは前記第１活物質により酸化されるとともに前記第１活物質は前記リチウムを吸蔵し、
放電時においては、前記リチウムを吸蔵した前記第１活物質は前記放電メディエータを還元するとともに前記第１活物質は前記リチウムを放出し、かつ、前記第１活物質により還元された前記放電メディエータは前記第１電極上において酸化される、
請求項８に記載のフロー電池。
【請求項１０】
前記充電時において、前記放電メディエータは前記第１電極上において還元され、
前記放電時において、前記充電メディエータは前記第１電極上において酸化される、
請求項９に記載のフロー電池。
【請求項１１】
前記充電メディエータは、フェナントレン、ビフェニル、ｏ−ターフェニル、トリフェニレン、アントラセン、アセナフテン、アセナフチレン、およびフルオランテンからなる群より選ばれる少なくとも１種である、
請求項８から１０のいずれか１項に記載のフロー電池。
【請求項１２】
前記放電メディエータは、２，２’−ビピリジル、ｔｒａｎｓ−スチルベン、２，４’−ビピリジル、２，３’−ビピリジル、ｃｉｓ−スチルベン、プロピオフェノン、ブチロフェノン、バレロフェノン、エチレンジアミン、ベンジル、およびテトラフェニルシクロペンタジエノンからなる群より選ばれる少なくとも１種である、
請求項８から１１のいずれか１項に記載のフロー電池。
【請求項１３】
前記第１液体は、エーテル溶液である、
請求項１から１２のいずれか１項に記載のフロー電池。
【請求項１４】
前記第１活物質は、黒鉛を含む、
請求項６から１３のいずれか１項に記載のフロー電池。
【請求項１５】
第２酸化還元物質を含む第２液体と、
前記第２液体に浸漬されている第２活物質と、
をさらに備え、
前記第２電極は前記第２液体に接触されており、
前記隔離部は、前記第１電極を前記第２電極から隔離しており、
前記隔離部は、前記第１液体を前記第２液体から隔離しており、
前記第２酸化還元物質は前記第２電極上において酸化または還元され、
前記第２酸化還元物質は前記第２活物質により酸化または還元される、
請求項１から１４のいずれか１項に記載のフロー電池。
【請求項１６】
前記第２液体にはリチウムが溶解され、
前記第２活物質は前記リチウムを吸蔵および放出する性質を有する物質であり、
充電時においては、前記第２酸化還元物質は前記第２電極上において酸化され、かつ、前記第２電極上において酸化された前記第２酸化還元種は前記第２活物質により還元されるとともに前記第２活物質は前記リチウムを放出し、
放電時においては、前記第２酸化還元物質は前記第２電極上において還元され、かつ、前記第２電極上において還元された前記第２酸化還元種は前記第２活物質により酸化されるとともに前記第２活物質は前記リチウムを吸蔵する、
請求項１５に記載のフロー電池。
【請求項１７】
前記第２酸化還元種はテトラチアフルバレンである、
請求項１５または１６に記載のフロー電池。
【請求項１８】
前記第２活物質はリン酸鉄リチウムを含む、
請求項１５から１７のいずれか１項に記載のフロー電池。
【請求項１９】
前記第２液体と、前記第２電極と、前記第２活物質とを収容する第２収容部と、
前記第２電極と前記第２収容部との間で前記第２液体を循環させるように構成された第２循環機構と、
を備え、
前記第２収容部における前記第２活物質および前記第２液体のお互いの接触により、前記第２酸化還元物質は前記第２活物質により酸化または還元される、
請求項１５から１８のいずれか１項に記載のフロー電池。
【国際調査報告】
2019225050.tif 000022
2019225050.tif 000023
2019225050.tif 000024
2019225050.tif 000025